(10) JP 2017-66267 A 2017.4.6 を作製した。また、硝酸銀１００ｇ、２５％アンモニア⽔１２０ｍＬ、⽔６００ｍＬを混 合し、硝酸銀を含む⽔溶液を作製した。  錯化剤及び還元剤を含む⽔溶液中に、前処理済みのコア粒⼦を浸漬させた。その後、⽔ 溶液を撹拌しながら、硝酸銀を含む⽔溶液を滴下し、コア粒⼦を１７体積％のシェル（銀 層）で被覆してコアシェル粒⼦を作製した。その後、コアシェル粒⼦を⽔洗して乾燥した 。以上により、表１に⽰すコアシェル粒⼦を得た。 《無電解銀めっき》  ⽔２Ｌに、エチレンジアミン四酢酸四ナトリウム（錯化剤）６３０ｇ、⽔酸化ナトリウ ム１５０ｇ、ホルマリン（還元剤）３００ｍＬを溶解し、錯化剤及び還元剤を含む⽔溶液 を作製した。また、硝酸銀１００ｇ、２５％アンモニア⽔１２０ｍＬ、⽔６００ｍＬを混 合し、硝酸銀を含む⽔溶液を作製した。  錯化剤及び還元剤を含む⽔溶液中に、前処理済みのコア粒⼦を浸漬させた。その後、⽔ 溶液を撹拌しながら、硝酸銀を含む⽔溶液を滴下し、コア粒⼦を５７体積％のシェル（銀 層）で被覆してコアシェル粒⼦を作製した。その後、コアシェル粒⼦を⽔洗して乾燥した 。以上により、表１に⽰すコアシェル粒⼦を得た。  ⾛査型電⼦顕微鏡（ＳＥＭ）を⽤いて、作製したコアシェル粒⼦の表⾯と断⾯とを撮影 した。表⾯のＳＥＭ写真を図２に、断⾯のＳＥＭ写真を図３に⽰す。  図２と図３のＳＥＭ写真から、コア（図３のＳＥＭ写真にて⿊く⾒える部分）の周囲が 、銀（図３のＳＥＭ写真にて⽩く⾒える部分）のコート層（⾼アスペクト⽐⾦属領域）で 均⼀に被覆されていることが確認できた。 （２）熱伝導性組成物の作製  実施例１の（２）熱伝導性組成物の作製において、上記のコアシェル粒⼦４．０ｇと、 シリコーンオイル０．５７ｇとを混合したこと以外は、実施例１と同様にして表２に⽰す 熱伝導性組成物を作製した。得られた熱伝導性組成物の熱伝導度と熱抵抗を表２に⽰す。 ［実施例７］  実施例６の（２）熱伝導性組成物の作製において、コアシェル粒⼦１０．０ｇとシリコ ーンオイル０．５７ｇを混合した以外は、実施例６と同様にして表２に⽰す熱伝導性組成 物を作製した。得られた熱伝導性組成物の熱伝導度と熱抵抗を表２に⽰す。 ［実施例８］ （１）コアシェル粒⼦の作製 ［実施例６］ （１）コアシェル粒⼦の作製  下記の前処理と無電解銀めっきとを⾏って、コアシェル粒⼦（球状アクリル樹脂粒⼦を 銀層で被覆した粒⼦）を作製した。 《前処理》  塩化第⼀錫２０ｇ、３５％塩酸２０ｍＬを、容量１Ｌのメスフラスコを⽤いて⽔で１Ｌ に希釈（メスアップ）し、４５℃に保温した。この⽔溶液に、表１に⽰すコア粒⼦（球状 アクリル樹脂粒⼦）５．５ｇを添加し、２時間撹拌した。その後、コア粒⼦を濾別して⽔ 洗した。以上により前処理を⾏った。 （２）熱伝導性組成物の作製  実施例１の（２）熱伝導性組成物の作製において、上記のコアシェル粒⼦１．７ｇと、 シリコーンオイル０．５７ｇとを混合したこと以外は、実施例１と同様にして表２に⽰す 熱伝導性組成物を作製した。得られた熱伝導性組成物の熱伝導度と熱抵抗を表２に⽰す。 【００５６】 【００５７】 【００５８】 【００５９】 【００６０】 【００６１】 【００６２】